(57)【要約】【課題】塗膜の色調や質感を損なうことなくチキソトロピー性を付与することができるチキソトロピー性付与剤、これを含む塗料希釈剤、塗料組成物、及び前記塗料組成物による塗膜を有する成形品を提供する。【解決手段】本発明のチキソトロピー性付与剤は、下記式（１）    ＲＣ（＝Ｏ）Ｏ−（Ｃ3Ｈ6Ｏ2）n−Ｈ      （１）（式中、Ｒは炭素数１２〜１４の脂肪族炭化水素基を示す。ｎはグリセリンの重合度を示し、１０以上の整数である）で表される、ＨＬＢが１０．０以上のポリグリセリンモノ脂肪酸エステルを含む。  本発明の塗料希釈剤は、前記チキソトロピー性付与剤と、多価アルコール及び水を含有する。【選択図】なし【特許請求の範囲】
【請求項１】
下記式（１）
ＲＣ（＝Ｏ）Ｏ−（Ｃ3Ｈ6Ｏ2）n−Ｈ      （１）
（式中、Ｒは炭素数１２〜１４の脂肪族炭化水素基を示す。ｎはグリセリンの重合度を示し、１０以上の整数である）
で表される、ＨＬＢが１０．０以上のポリグリセリンモノ脂肪酸エステルを含むチキソトロピー性付与剤。
【請求項２】
請求項１に記載のチキソトロピー性付与剤と、多価アルコール及び水を含有する塗料希釈剤。
【請求項３】
式（１）で表されるポリグリセリンモノ脂肪酸エステルを塗料希釈剤全量の４〜４０重量％含有する請求項２に記載の塗料希釈剤。
【請求項４】
塗膜形成成分と請求項２又は３に記載の塗料希釈剤を含有する塗料組成物。
【請求項５】
塗膜形成成分１００重量部に対して塗料希釈剤を１０〜５００重量部含有する請求項４に記載の塗料組成物。
【請求項６】
式（１）で表されるポリグリセリンモノ脂肪酸エステルを塗料組成物全量の０．２〜１５重量％含有する請求項４又は５に記載の塗料組成物。
【請求項７】
２０℃におけるＴＩ値（回転数６ｒｐｍにおける粘度／回転数６０ｒｐｍにおける粘度；ＪＩＳ  Ｋ  ６８３３準拠）が５〜３０である請求項４〜６の何れか１項に記載の塗料組成物。
【請求項８】
プラスチック用塗料組成物である請求項４〜７の何れか１項に記載の塗料組成物。
【請求項９】
請求項４〜８の何れか１項に記載の塗料組成物を塗布、乾燥して得られる塗膜を有する成形品。
【発明の詳細な説明】
【技術分野】
【０００１】
本発明は、塗料にチキソトロピー性を付与するチキソトロピー性付与剤、これを含む塗料希釈剤、塗料組成物、及び前記塗料組成物による塗膜を有する成形品に関する。
【背景技術】
【０００２】
塗料にチキソトロピー性を付与すると、塗装時には機械的撹拌により流動性を向上させることができ、静止時には見かけ粘度を増して流動性を低下させ、液だれを抑制できることが知られている。このようなチキソトロピー性を付与する材料として、顔料が知られている。しかし、顔料の添加量は乾燥後の塗膜の色調や質感に影響を及ぼすため制限があり、塗膜の色調や質感を損なうことなくチキソトロピー性を付与することは困難であった。
【先行技術文献】
【非特許文献】
【０００３】
【非特許文献１】色材用ポリマー応用技術（シーエムシー出版）
【発明の概要】
【発明が解決しようとする課題】
【０００４】
従って、本発明の目的は、塗膜の色調や質感を損なうことなくチキソトロピー性を付与することができるチキソトロピー性付与剤を提供することにある。
本発明の他の目的は、前記チキソトロピー性付与剤を含有する塗料希釈剤を提供することにある。
本発明の他の目的は、前記塗料希釈剤と塗膜形成成分とを少なくとも含有する塗料組成物を提供することにある。
本発明の他の目的は、前記塗料組成物を塗布、乾燥して得られる塗膜を有する成形品を提供することにある。
【課題を解決するための手段】
【０００５】
本発明者は上記課題を解決するため鋭意検討した結果、特定のポリグリセリンモノ脂肪酸エステルを塗料に添加すると、塗料にチキソトロピー性を付与することができ塗布性を向上することができること、チキソトロピー性を付与するのに十分な量を添加しても得られる塗膜の色調や質感を損なうことはないことを見いだした。本発明はこれらの知見に基づいて完成させたものである。
【０００６】
すなわち、本発明は、下記式（１）
ＲＣ（＝Ｏ）Ｏ−（Ｃ3Ｈ6Ｏ2）n−Ｈ      （１）
（式中、Ｒは炭素数１２〜１４の脂肪族炭化水素基を示す。ｎはグリセリンの重合度を示し、１０以上の整数である）
で表される、ＨＬＢが１０．０以上のポリグリセリンモノ脂肪酸エステルを含むチキソトロピー性付与剤を提供する。
【０００７】
本発明は、また、前記のチキソトロピー性付与剤と、多価アルコール及び水を含有する塗料希釈剤を提供する。
【０００８】
本発明は、また、式（１）で表されるポリグリセリンモノ脂肪酸エステルを塗料希釈剤全量の４〜４０重量％含有する前記の塗料希釈剤を提供する。
【０００９】
本発明は、また、塗膜形成成分と前記の塗料希釈剤を含有する塗料組成物を提供する。
【００１０】
本発明は、また、塗膜形成成分１００重量部に対して塗料希釈剤を１０〜５００重量部含有する前記の塗料組成物を提供する。
【００１１】
本発明は、また、式（１）で表されるポリグリセリンモノ脂肪酸エステルを塗料組成物全量の０．２〜１５重量％含有する前記の塗料組成物を提供する。
【００１２】
本発明は、また、２０℃におけるＴＩ値（回転数６ｒｐｍにおける粘度／回転数６０ｒｐｍにおける粘度；ＪＩＳ  Ｋ  ６８３３準拠）が５〜３０である前記の塗料組成物を提供する。
【００１３】
本発明は、また、プラスチック用塗料組成物である前記の塗料組成物を提供する。
【００１４】
本発明は、また、前記の塗料組成物を塗布、乾燥して得られる塗膜を有する成形品を提供する。
【発明の効果】
【００１５】
本発明のチキソトロピー性付与剤は上記ポリグリセリンモノ脂肪酸エステルを含有するため、本発明のチキソトロピー性付与剤と、多価アルコール及び水を含有する塗料希釈剤を塗膜形成成分を含む塗料主材に添加すると、塗布する際は機械的撹拌により見かけ粘度を低下させて塗布しやすくすることができ、塗布後は静止した状態となるため見かけ粘度が急激に増加して液だれを抑制することができる塗料組成物が得られる。
また、本発明のチキソトロピー性付与剤は、チキソトロピー性を付与するのに十分な量を添加しても、得られる塗料組成物の色調や質感を損なうことがない。
そのため、本発明のチキソトロピー性付与剤を含む塗料組成物は塗布性に優れ、成形品の表面に均一で、色調、質感に優れた塗膜を形成することが可能である。
【発明を実施するための形態】
【００１６】
［チキソトロピー性付与剤］
本発明のチキソトロピー性付与剤は、下記式（１）で表されるポリグリセリンモノ脂肪酸エステルを含有する。式（１）中、Ｒは炭素数１２〜１４の脂肪族炭化水素基を示す。ｎはグリセリンの重合度を示し、１０以上の整数である。
ＲＣ（＝Ｏ）Ｏ−（Ｃ3Ｈ6Ｏ2）n−Ｈ      （１）
【００１７】
式（１）の括弧内のＣ3Ｈ6Ｏ2は、下記式（２）及び（３）で示される両方の構造を有する。
−ＣＨ2−ＣＨＯＨ−ＣＨ2Ｏ−        （２）
−ＣＨ（ＣＨ2ＯＨ）ＣＨ2Ｏ−        （３）
【００１８】
Ｒは炭素数１２〜１４の脂肪族炭化水素基を示し、例えば、ｎ−ドデシル（ラウリル）、ｎ−トリデシル、ｎ−テトラデシル（ミリスチル）基等のＣ12-14直鎖状アルキル基；ｎ−ドデセニル、ｎ−トリデセニル、ｎ−テトラデセニル基等のＣ12-14直鎖状アルケニル基；イソドデシル、ｓ−ドデシル、ｔ−ドデシル、イソトリデシル、ｓ−トリデシル、ｔ−トリデシル、イソテトラデシル、ｓ−テトラデシル、ｔ−テトラデシル等のＣ12-14分岐鎖状アルキル基；イソドデセニル、ｓ−ドデセニル、ｔ−ドデセニル、イソトリデセニル、ｓ−トリデセニル、ｔ−トリデセニル、イソテトラデセニル、ｓ−テトラデセニル、ｔ−テトラデセニル等のＣ12-14分岐鎖状アルケニル基等を挙げることができる。
【００１９】
Ｒとしては、なかでも、炭素数１２〜１４の直鎖状脂肪族炭化水素基（特に、直鎖状アルキル基）が、チキソトロピー性の付与効果に優れる点で好ましい。炭素数が１４より大きくなると、粘度が高くなりすぎるため、均一に塗布することが困難である。一方、炭素数が１２未満では、静止しても見かけ粘度の増加が見られないため、液だれを防止することが困難となる。
【００２０】
ｎはグリセリンの重合度を示し、１０以上の整数であり、好ましくは１０〜１５、特に好ましくは１０である。ｎが上記範囲を下回ると、静止しても見かけ粘度の増加が見られないため、液だれを防止することが困難となる。
【００２１】
すなわち、式（１）で表されるポリグリセリンモノ脂肪酸エステルとしては、Ｒが、炭素数１２〜１４の直鎖状脂肪族炭化水素基（特に、直鎖状アルキル基）であり、ｎが１０〜１５（特に、１０）である化合物が好ましい。これらは１種を単独で、又は２種以上を混合して使用することができる。
【００２２】
式（１）で表されるポリグリセリンモノ脂肪酸エステルの製造方法としては、例えば、酸触媒の存在下、脂肪酸（ＲＣ（＝Ｏ）ＯＨ；Ｒは前記に同じ、例えば、ラウリン酸、ミリスチン酸）とグリシドールを、前記脂肪酸／グリシドール（モル比）が例えば１／１０〜１／１５程度となるような割合で反応させる方法が挙げられる。この方法によれば、優れた収率でポリグリセリンモノ脂肪酸エステルを製造することができる。
【００２３】
式（１）で表されるポリグリセリンモノ脂肪酸エステルのＨＬＢ（Hydrophile-Lipophile Balance；親水親油バランス）は１０．０以上であり、好ましくは１２．０〜１６．５、特に好ましくは１４．０〜１６．０、最も好ましくは１５．０〜１６．０である。ＨＬＢが上記範囲を下回ると、親油性が高くなりすぎるため、多価アルコールや水に溶解し難くなり、チキソトロピー性付与剤と多価アルコールと水を混合して得られる塗料希釈剤の透明性が低下し、前記塗料希釈剤を含有する塗料組成物の色調が低下する傾向がある。尚、ＨＬＢは、グリセリンの重合度を調整することによりコントロールすることができる。
【００２４】
本発明のチキソトロピー性付与剤は、上記式（１）で表されるポリグリセリンモノ脂肪酸エステルを１種又は２種以上含有する。本発明のチキソトロピー性付与剤は、上記式（１）で表されるポリグリセリンモノ脂肪酸エステル以外の化合物を含有していても良いが、上記式（１）で表されるポリグリセリンモノ脂肪酸エステルの含有量は、チキソトロピー性付与剤全量（１００重量％）の例えば３０重量％以上、好ましくは５０重量％、より好ましくは６０重量％、更に好ましくは７０重量％以上、特に好ましくは７５重量％以上、最も好ましくは８０重量％以上、とりわけ好ましくは９０重量％以上である。尚、式（１）で表されるポリグリセリンモノ脂肪酸エステルの含有量の上限は１００重量％である。従って、本発明のチキソトロピー性付与剤は、上記式（１）で表されるポリグリセリンモノ脂肪酸エステルのみからなるものであってもよく、１種の上記式（１）で表されるポリグリセリンモノ脂肪酸エステルのみからなるものであってもよい。
【００２５】
上記式（１）で表されるポリグリセリンモノ脂肪酸エステルの含有量が上記範囲を下回ると、親水性が低くなりすぎ、多価アルコールや水に溶解し難くなるため、チキソトロピー性付与剤と多価アルコールと水を混合して得られる塗料希釈剤の透明性が低下し、前記塗料希釈剤を含有する塗料組成物の色調が低下する傾向がある。また、液晶構造が形成されにくくなるため、チキソトロピー性付与効果が得られにくくなる傾向がある。
【００２６】
本発明のチキソトロピー性付与剤の剤型としては、例えば、粉末状、顆粒状、液状、乳液状等の種々の剤型を採用することが可能である。
【００２７】
本発明のチキソトロピー性付与剤は溶媒等で希釈した状態で使用してもよく、希釈されたチキソトロピー性付与剤に含まれる不揮発分全量（１００重量％）における上記式（１）で表されるポリグリセリンモノ脂肪酸エステルの含有量は、例えば３０重量％以上、好ましくは５０重量％、より好ましくは６０重量％、更に好ましくは７０重量％以上、特に好ましくは７５重量％以上、最も好ましくは８０重量％以上、とりわけ好ましくは９０重量％以上である。尚、式（１）で表されるポリグリセリンモノ脂肪酸エステルの含有量の上限は１００重量％である。
【００２８】
本発明のチキソトロピー性付与剤は、多価アルコール及び水と混合したものに親油性物質（例えば、後述する塗料主材等）を混合し乳化させると、静止した状態では、式（１）で表される化合物が水相中で液晶構造を形成し、当該液晶構造が親油性物質の液滴を取り囲むため、親油性物質の運動が制限され、見かけ粘度が増大して流動性が急激に低下する。そして、せん断応力を付与（例えば、撹拌する等）すると式（１）で表される化合物によって形成された液晶構造が崩れるため、見かけ粘度が低下し、流動性が急激に上昇する。本発明のチキソトロピー性付与剤は上記作用によりチキソトロピー性を発揮することができる。
【００２９】
［塗料希釈剤］
本発明の塗料希釈剤は、上記チキソトロピー性付与剤、多価アルコール、及び水を含有する。本発明の塗料希釈剤は、上記チキソトロピー性付与剤、多価アルコール、及び水を混合することにより製造することができる。
【００３０】
本発明の塗料希釈剤全量（１００重量％）における上記チキソトロピー性付与剤（特に、式（１）で表されるポリグリセリンモノ脂肪酸エステル）の含有量は、例えば４〜４０重量％、好ましくは５〜４０重量％、特に好ましくは１０〜３０重量％、最も好ましくは２０〜３０重量％である。チキソトロピー性付与剤の含有量が上記範囲を外れると、静止しても見かけ粘度の増加が見られ難くなる傾向があり、液だれを防止することが困難となる傾向がある。
【００３１】
（多価アルコール）
前記多価アルコールとしては、例えば、グリセリン、ジグリセリン、ポリグリセリン、マビット、ソルビトール、プロピレングリコール、ジプロピレングリコール、１，３−ブチレングリコール、ポリエチレングリコール等を挙げることができる。これらは単独で又は２種以上を混合して使用することができる。本発明においては、なかでも、安全性に優れる点で、グリセリン、ジグリセリンが好ましい。
【００３２】
本発明の塗料希釈剤全量（１００重量％）における多価アルコールの含有量は、例えば２０〜７０重量％、好ましくは２５〜６５重量％、特に好ましくは３０〜６０重量％、最も好ましくは４０〜６０重量％である。多価アルコールの含有量が上記範囲を下回ると、得られる塗料希釈剤の透明性が低下する傾向がある。一方、多価アルコールの含有量が上記範囲を上回ると、得られる塗料希釈剤の経時安定性が低下する傾向がある。
【００３３】
（水）
前記水としては、硬水、軟水の何れでもよく、例えば、工業用水、水道水、イオン交換水、精製水、蒸留水等を使用することができる。本発明の塗料希釈剤全量（１００重量％）における水の含有量は、例えば１〜４０重量％、好ましくは５〜３５重量％、特に好ましくは１０〜３０重量％、最も好ましくは２０〜３０重量％である。水の含有量が上記範囲を外れると、得られる塗料希釈剤の経時安定性が低下する傾向がある。
【００３４】
本発明の塗料希釈剤は、塗膜形成成分（好ましくは、塗膜形成成分を少なくとも含有する塗料主材）と混合することにより塗料組成物を形成することができる。そして、本発明の塗料希釈剤は、塗膜形成成分（好ましくは、塗膜形成成分を少なくとも含有する塗料主材）により発揮される色調や質感を損なうことなく、得られる塗料組成物にチキソトロピー性を付与することができ、良好な塗布性を付与することができる。
【００３５】
［塗料組成物］
本発明の塗料組成物は、塗膜形成成分と上記塗料希釈剤を少なくとも含有する。
【００３６】
前記塗膜形成成分は塗料主材を構成する成分の一つである。塗料主材には、塗膜形成成分以外にも、溶剤［塗料希釈剤に含まれる溶剤（多価アルコール及び水）を除く］、色素等を１種又は２種以上含有していても良い。
【００３７】
前記塗膜形成成分としては、例えば、アクリル樹脂（熱可塑性樹脂、熱硬化性樹脂、超耐候性樹脂を含む）、ポリエステル、ポリイソシアネート、塩化ビニル−酢酸ビニル共重合樹脂、フッ化ビニリデン樹脂、塩素化ポリプロピレン、ポリビニルアルコール、ポリビニルアセタール、ブチラール、ニトロセルロース、ポリ酢酸ビニル、スチレン−ブタジエン共重合体、アルキド樹脂、エポキシ樹脂、不飽和ポリエステル樹脂、メラミン樹脂、尿素樹脂、ウレタンプレポリマー、フェノール樹脂、キシレン樹脂、マレイン酸樹脂、ポリブタジエン、ウレタン樹脂、セラック樹脂、ロジンフェノール樹脂、各種石油樹脂、各種合成ゴム、ポリブテン、ポリイソブチレン、ヘキサメチレンジイソシアネート、ポリプロピレングリコール、エチレン−酢酸ビニル共重合樹脂、ポリエチレン樹脂、各種ワックス、各種エマルジョン樹脂等を挙げることができる。これらは１種を単独で、又は２種以上を組み合わせて使用することができる。
【００３８】
前記溶剤としては、例えば、ヘキサン、ヘプタン、オクタン等の脂肪族炭化水素；トルエン、キシレン、ミネラルスピリッツ等の芳香族炭化水素；酢酸エチル、酢酸ｎ−ブチル、酢酸イソブチル、乳酸メチル、乳酸エチル、メチルセロソルブアセテート、ジエチレングリコールモノブチルエーテルアセタート等のエステル；メチルエチルケトン、メチルイソブチルケトン、ジイソブチルケトン、シクロヘキサノン等のケトン；エタノール、イソプロパノール、ｎ−ブタノール、ｓ−ブタノール、イソブタノール等の１価のアルコール；ジブチルエーテル、ジオキサン、エチレングリコールモノメチルエーテル、エチレングリコールモノエチルエーテル、プロピレングリコールモノメチルエーテル、ジプロピレングリコールモノメチルエーテル等のエーテル等を挙げることができる。これらは１種を単独で、又は２種以上を組み合わせて使用することができる。
【００３９】
一般に、プラスチックで形成された構造物の塗装を行う場合、プラスチック素材に対する溶解性に優れた溶剤を選択することによって塗料の付着性を向上させることができる。しかし、溶解性が大きすぎるとプラスチックで形成された構造物の表面が侵食され、塗膜の縮みや荒れの原因となる場合がある。そのため、ポリ塩化ビニル、ポリカーボネート、メタクリル樹脂、ポリスチレン、ＡＢＳ樹脂、ポリアミド樹脂等のプラスチックで形成された構造物の表面に塗装する用途に使用する場合は、１価のアルコール及び／又は芳香族炭化水素が好ましく用いられる。ケトン系溶剤はプラスチックで形成された構造物の表面を侵食するため好ましくない。
【００４０】
前記色素には顔料や染料が含まれる。また、顔料には着色顔料、体質顔料、防錆顔料、金属顔料等が含まれる。
【００４１】
上記顔料としては、塗料に使用される顔料であれば特に制限なく使用することができ、例えば、無機顔料［カーボンブラック、酸化クロム、酸化鉄、チタンブラック、アセチレンブラック、ランプブラック、ボーンブラック、黒鉛、鉄黒、銅クロム系ブラック、銅鉄マンガン系ブラック、コバルト鉄クロム系ブラック、酸化ルテニウム、グラファイト、金属微粒子（例えば、アルミニウム等）、金属酸化物微粒子、複合酸化物微粒子、金属硫化物微粒子、金属窒化物微粒子等］、有機顔料［ペリレンブラック、シアニンブラック、アニリンブラック、アゾ系顔料、フタロシアニン系顔料、キナクリドン系顔料、ベンズイミダゾロン系顔料、イソインドリノン系顔料、ジオキサジン系顔料、インダンスレン系顔料、ペリレン系顔料等］、無機顔料の表面が樹脂等の有機材料によって被覆された顔料等を挙げることができる。これらは１種を単独で、又は２種以上を組み合わせて使用することができる。
【００４２】
上記染料としては、塗料に使用される染料であれば特に制限なく使用することができ、例えば、アゾ系染料、アントラキノン系染料、フタロシアニン系染料、キノンイミン系染料、キノリン系染料、ニトロ系染料、カルボニル系染料、メチン系染料等を挙げることができる。これらは１種を単独で、又は２種以上を組み合わせて使用することができる。
【００４３】
本発明の塗料組成物における塗料希釈剤の含有量は、用途に応じて適宜調整することができ、前記塗膜形成成分１００重量部に対して、例えば１０〜５００重量部、好ましくは５０〜１５０重量部、特に好ましくは８０〜９８重量部、最も好ましくは８５〜９５重量部である。
【００４４】
本発明の塗料組成物全量（１００重量％）における塗膜形成成分の含有量としては、用途に応じて適宜調整することができ、例えば２０〜７５重量％、好ましくは２０〜６５重量％、特に好ましくは２５〜５５重量％である。
【００４５】
本発明の塗料組成物全量（１００重量％）における式（１）で表されるポリグリセリンモノ脂肪酸エステルの含有量としては、用途に応じて適宜調整することができ、例えば０．２〜１５重量％、好ましくは０．８〜１５重量％、特に好ましくは２〜１０重量％である。
【００４６】
本発明の塗料組成物における式（１）で表されるポリグリセリンモノ脂肪酸エステルの含有量としては、前記塗膜形成成分１００重量部に対して、例えば１０〜３０重量部、好ましくは１５〜２５重量部、特に好ましくは２０〜２５重量部である。
【００４７】
本発明の塗料組成物全量（１００重量％）における前記溶剤の含有量としては、用途に応じて適宜調整することができ、例えば２０〜７５重量％、好ましくは２０〜６５重量％、特に好ましくは２５〜５５重量％である。
【００４８】
本発明の塗料組成物全量（１００重量％）における色素の含有量としては、用途に応じて適宜調整することができ、例えば０．５〜３０重量％、好ましくは３〜２０重量％、特に好ましくは３〜１５重量％である。
【００４９】
本発明の塗料組成物は、更に、必要応じて適宜添加物（例えば、分散剤、乾燥剤、可塑剤、消泡剤、増粘剤、安定剤、皮はり防止剤、かび防止剤、防腐剤、凍結防止剤等から選択される１種又は２種以上）を含有していてもよい。前記添加物の含有量（２種以上含有する場合はその総量）は、例えば１０重量％以下、好ましくは８重量％以下である。
【００５０】
本発明の塗料組成物は上記成分を混合し、自公転式撹拌脱泡装置、ディスパー、ホモジナイザー、プラネタリーミキサー、３本ロールミル、ビーズミル等の周知慣用の混合用機器を使用して撹拌することにより製造することができる。尚、各成分は、全部を一度に混合してもよいし、逐次（連続的又は間欠的に）混合してもよい。
【００５１】
本発明の塗料組成物の２０℃におけるＴＩ値（回転数６ｒｐｍにおける粘度／回転数６０ｒｐｍにおける粘度；ＪＩＳ  Ｋ  ６８３３準拠）は、例えば５〜３０、好ましくは１０〜２５である。そのため、塗布性に優れ、成形品に塗布する際は機械的撹拌を施すことにより見かけ粘度を低下させて塗布しやすくすることができ、塗布後は見かけ粘度が急激に増加して液だれの発生を抑制することができる。ＴＩ値が上記範囲を外れると、良好な塗布性と液だれを抑制する効果を併せ持つことが困難となる傾向がある。
【００５２】
本発明の塗料組成物は、種々の素材（例えば、金属等の無機質素材、木材、プラスチック、コンクリート、アスファルト等）からなる成形品（特に好ましくは、プラスチック成形品）の塗装用に好適に使用することができる。
【００５３】
本発明の塗料組成物は上記チキソトロピー性付与剤を含有するため塗布性に優れる。そのため、成形品の表面に均一で、色調、質感に優れた塗膜を形成することが可能である。
【００５４】
［成形品］
本発明の成形品は、種々の素材（例えば、金属等の無機質素材、木材、プラスチック、コンクリート、アスファルト等）からなる成形品（特に好ましくは、プラスチック成形品）であって、表面の全部又は一部に上記塗料組成物を塗布、乾燥して得られる塗膜を有する。成形品の形状は特に制限されない。
【００５５】
塗膜は、上記塗料組成物を成形品の表面に、塗布（例えば、ハケ塗り、スプレー塗装、ロールコート塗装、バーコート塗装、ローラー塗り、シルクスクリーン印刷、スピンコーティング等の方法で塗布）し、乾燥［自然乾燥でも良く、加熱乾燥（例えば、３０℃の温度で１２０分程度加熱）でも良い］させることにより形成することができる。
【００５６】
塗膜の厚みは、特に制限されることがなく、例えば０．０５〜０．２ｍｍ程度である。
【００５７】
本発明の成形品は上記塗料組成物を塗布、乾燥して得られる、均一で、色調、質感に優れた塗膜を有するため美観に優れ、家庭用品、電気部品、自動車部品、工芸品等の広い用途に用いられる。
【実施例】
【００５８】
以下、実施例により本発明をより具体的に説明するが、本発明はこれらの実施例により限定されるものではない。
【００５９】
調製例１
四つ口フラスコに攪拌機、窒素ガス導入口、温度計、冷却管を設置し、トルエン５００ｇおよびｎ−ブタノール５００ｇを仕込んだ。そして、１００℃に昇温し、メチルメタクリレート８００ｇ、ｎ−ブチルメタクリレート２００ｇ、ベンゾイルパーオキサイド４ｇおよびｔ−ブチルパーオクトエート２ｇの混合物を滴下させ、その後も同温で１０時間保持して共重合物を得た。
塗膜形成成分としての共重合物１００重量部に対して、色素としてのアルミペースト１０重量部を加え分散させて、塗料主材（溶剤として、トルエン及びｎ−ブタノールを含む）を得た。
【００６０】
実施例１、２、比較例１
下記表に記載の成分（単位；重量部）を混合して、塗料希釈剤を得た。
【００６１】
【表１】
2016113490.tif 000002
【００６２】
実施例３
実施例１で得られた塗料希釈剤３０重量部に、調製例１で得られた塗料主材７０重量部を、塗料主材全量の１．０重量％程度ずつ添加しながら、ホモディスパー（商品名「ホモミクサーＭＡＲＫ  ＩＩ  ２．５型」、プライミクス社製）を使用して５０００ｒｐｍで５分間撹拌混合して塗料組成物を得た。得られた塗料組成物の２０℃におけるＴＩ値は１９であった。
尚、ＴＩ値は下記方法（ＪＩＳ  Ｋ  ６８３３準拠）で測定した。
すなわち、Ｂ型回転粘度計を使用して、２０℃で回転数６ｒｐｍおよび６０ｒｐｍにおける粘度（２回ずつ測定し、その平均値を採用）を測定し、下記式からＴＩ（チキソトロピーインデックス）値を算出した。
ＴＩ値＝（２０℃、６ｐｐｍにおける粘度）／（２０℃、６０ｒｐｍにおける粘度）
【００６３】
実施例４
実施例１で得られた塗料希釈剤に代えて実施例２で得られた塗料希釈剤を使用した以外は実施例３と同様にして塗料組成物を得、ＴＩ値を測定した。
【００６４】
比較例２
実施例１で得られた塗料希釈剤に代えて比較例１で得られた塗料希釈剤を使用した以外は実施例３と同様にして塗料組成物を得、ＴＩ値を測定した。
【００６５】
【表２】
2016113490.tif 000003
【００６６】
本発明の塗料組成物は、本発明のチキソトロピー性付与剤と水と多価アルコールを含有する塗料希釈剤で塗料主材を希釈するため、チキソトロピー性を有し、塗布する際は機械的撹拌により見かけ粘度を低下させて塗布しやすくすることができ、塗布後は静止した状態となるため見かけ粘度が急激に増加して液だれを抑制して均一な塗膜を形成することができる。すなわち、良好な塗布性と液だれを抑制する効果を併せ持つ。
一方、本発明のチキソトロピー性付与剤と水と多価アルコールを含有するという条件を具備しない塗料希釈剤で塗料主材を希釈して得られた塗料組成物は、チキソトロピー性を有さず、粘度が低く塗布しやすい場合は、液だれを抑制することが困難であり、粘度が高く液だれを抑制できる場合は、塗布が困難である。すなわち、良好な塗布性と液だれを抑制する効果を併せ持つことができない。